(57)【要約】【課題】平版印刷版の画像部が高いインキ受容力を有し、安定した印刷性を有する平版印刷方法の作成方法を提供する。【解決手段】ハロゲン化銀乳剤層を有する写真材料を露光し、現像処理（銀錯塩拡散転写現像を含まない）後、ハロゲン化銀溶剤と分子中にメルカプト基を有する有機化合物を含有する処理液で処理する平版印刷版の作成方法に於いて、前記写真材料が分子中にプロピレンノキシ基を２個以上有する化合物を含有する事を特徴とする平版印刷版の作成方法。【選択図】  なし。【特許請求の範囲】
【請求項１】
ハロゲン化銀乳剤層を有する写真材料を露光し、現像処理（銀錯塩拡散転写現像を含まない）後、ハロゲン化銀溶剤と分子中にメルカプト基を有する有機化合物を含有する処理液で処理する平版印刷版の作成方法に於いて、前記写真材料が分子中にプロピレンノキシ基を２個以上有する化合物を含有する事を特徴とする平版印刷版の作成方法。
【請求項２】
前記化合物の分子量が１０００以上である請求項１に記載の平版印刷版の作成方法。
【発明の詳細な説明】
【０００１】
【発明の属する技術分野】
本発明はハロゲン化銀乳剤を有する写真材料を露光し、現像処理（銀錯塩拡散転写現像を含まない）後、親油化処理を施し、未現像のハロゲン化銀像部を選択的に親油化しインキ受容性にする平版印刷版の作成方法に関するものである。
【０００２】
【従来の技術】
平版印刷は、油脂性のインキを受理する親油性の部分と、インキを受け付けない親水性の部分に、水とインキの両方を版面に供給して親油性部は着色性のインキを親水性部は水を選択的に受け入れ、該画線上のインキを紙などの基質に転写させることによってなされている。従って、良い印刷物を得るためには表面の親油性及び親水性の差が充分大きくて、水及びインキを適用したときに、親油性部は十分量のインキを受け付け、親水性部はインキを全く受け付けないことが必要である。
【０００３】
高い感度を有し、かつスペクトル増感できるハロゲン化銀乳剤からなる写真材料は印刷版の製造に好適で、既に幾つかの方法が知られている。その中で特に銀錯塩拡散転写法を利用した平版印刷版が一般的に知られており、実用化されている。この平版印刷版は、例えば、米国特許３，７２１，５５９号、同第３，４９０，９０５号、特公昭４８−３０５６２号、及びＪ．Ｐｈｏｔ．Ｓｃｉ，８，２６〜３２（１９６０）Ａ．Ｒｏｔｔ＆Ｌ．Ｄｅｈａｅｓ、にその基本概念が記載され、近年において多数の特許出願が成されている。
【０００４】
一方、本発明が対象とする平版印刷版の作成方法も知られている。この方法は、上記した銀錯塩拡散転写現像によるものではなく、通常の現像処理（化学現像）を施した後、未現像のハロゲン化銀像部を選択的に親油化しインキ受容化する方法である。例えば、米国特許３，４５４，３９８号、同３，７６４，３２３号、同３，０９９，２０９号、特公昭５７−３９３９号、特公昭６１−２３５４５号、特開平４−１２３５３号、特開平４−３１８５５２号、特開平９−３０４９３４号、特開平９−３０４９３５号等に開示されている（特許文献１、２）。この方法は、未現像のハロゲン化銀像部を親油化しインキ受容化するために、現像処理後にハロゲン化銀溶剤とメルカプト基を有する有機化合物を含有する処理液（感脂化処理液）で処理される。
【０００５】
上記の印刷版の作成方法において、前記した特開公報に開示された写真材料を用いて自動現像機等で、現像処理及び感脂化処理を行うと、画像部のインキ受容力が低く、その結果として部分的にインキ乗り不良を起こし、印刷を開始してから正常な画像を有する印刷物を得るまでに、多くの枚数の紙を消費しなければならない問題があった。
【０００６】
【特許文献１】
特開平４−３１８５５２号公報（第２頁、第４〜５頁）
【特許文献１】
特開平９−３０４９３４号特公報（第２頁、第１０頁）
【０００７】
【発明が解決しようとする課題】
従って本発明の目的は、ハロゲン化銀乳剤層を有する写真材料を露光し、現像処理（銀錯塩拡散転写現像を含まない）後、未現像のハロゲン化銀像部を感脂化液で処理し、選択的に親油化することによる平版印刷版の作成方法に於いて、平版印刷版の画像部が高いインキ受容力を有し、安定した印刷性を有する平版印刷版の作成方法を提供することである。
【０００８】
【課題を解決するための手段】
本発明の上記目的は、ハロゲン化銀乳剤層を有する写真材料を露光し、現像処理（銀錯塩拡散転写現像を含まない）後、ハロゲン化銀溶剤と分子中にメルカプト基を有する有機化合物を含有する処理液で処理する平版印刷版の作成方法に於いて、前記写真材料が分子中にプロピレンノキシ基を２個以上有する化合物を含有する事を特徴とする平版印刷版の作成方法によって達成された。
【０００９】
【発明の実施の形態】
本発明に用いられる写真材料について詳細に説明する。本発明の写真材料は、分子中にプロピレンノキシ基を２個以上有する化合物（以降、ＰＯ化合物と称す）を含有する。本発明のＰＯ化合物において、プロピレンノキシ基を３個以上有するものが好ましく、５個以上有するものがより好ましく、特に１０個以上有するものが好ましく、上限は１００個程度である。本発明に用いられるＰＯ化合物は、その分子量が１０００以上のものが好ましい。本発明のＰＯ化合物は、ポリプロピレングリコールのようなプロピレンオキシ基の繰り返し構造であっても良く、あるいはエチレンオキシ基のようにプロピレンオキシ基以外のアルキレンオキシ基とプロピレンオキシ基とがブロックもしくはランダムに重合したものであってもよい。以下に本発明のＰＯ化合物の具体例を挙げるが、これらに限定されるものではない。
【００１０】
【化１】
2004301985.tif 000002
【００１１】
【化２】
2004301985.tif 000003
【００１２】
上記したＰＯ化合物は、写真材料を構成する任意の層に含有することができる。本発明に用いられる写真材料は、支持体上に少なくともハロゲン化銀乳剤層を有するが、支持体とハロゲン化銀乳剤層との間に下塗り層を設けてもよく、またハロゲン化銀乳剤層の上に保護層を設けてもよい。本発明の写真材料の好ましい態様は、支持体上に、ハレーション防止のためのカーボンブラックや着色染料等を含有する下塗り層を有し、該下塗り層の上にハロゲン化銀乳剤層を設けた構成である。また、ハロゲン化銀乳剤層の上に保護層を設けた構成も好ましい。
【００１３】
本発明のＰＯ化合物は、上記した写真材料の構成層中の何れかの層に含有させるが、好ましくはハロゲン化銀乳剤層あるいは保護層に含有させることである。ＰＯ化合物の含有量は、分子構造や分子量等によって異なるが、好ましくは写真材料１平方メートル当たり０．００１〜０．５ｇの範囲であり、より好ましい量は０．００１〜０．２ｇの範囲である。
【００１４】
ハロゲン化銀乳剤層は、例えば、塩化銀、臭化銀、塩臭化銀、及びこれらにヨウ化銀を含むものからなる。ハロゲン化銀結晶は、ロジウム塩、イリジウム塩、パラジウム塩、ルテニウム塩、ニッケル塩、白金塩等の重金属塩を含んでいてもよく、添加量はハロゲン化銀１モル当り１０−８〜１０−３モルである。ハロゲン化銀の結晶形態に特に制限はなく、立方体ないし１４面体粒子、さらにはコアシェル型、平板状粒子でもよい。ハロゲン化銀結晶は、単分散、多分散結晶であってもよく、その平均粒径は０．２〜０．８μｍの範囲である。好ましい例の一つとしては、ロジウム塩もしくはイリジウム塩を含む、塩化銀が７０モル％以上の単分散もしくは多分散結晶がある。
【００１５】
ハロゲン化銀乳剤層は、それが製造される時又は塗布される時に種々な方法で増感することが出来る。例えば、チオ硫酸ナトリウム、アルキルチオ尿素によって、又は金化合物、たとえばロダン金、塩化金によって、又はこれらの両者の併用など当該技術分野において良く知られた方法で化学的に増感することが好ましい。ハロゲン化銀乳剤は、走査型露光装置（イメージセッター、プレートセッター）の光源の波長に応じて、増感色素で分光増感される。光源としては、ヘリウム−ネオンレーザー、アルゴンレーザー、赤色ＬＥＤ、バイオレットレーザー、各種波長の半導体レーザー等がある。増感色素としては、例えば、特開平２−２５１８５３号、同平３−２７４０５５号、同平４−９８５３号、同平９−２４４１９６号公報に記載のものが挙げられる。
【００１６】
ハロゲン化銀に対する結合剤、好ましくはゼラチンの質量比及び結合剤の絶対量は、本発明の印刷版の製造において、その品質を決定する重要な要素である。硝酸銀として表したハロゲン化銀の量を１とした時の結合剤の量は０．３〜２．０の間で好適である。結合剤の比率が０．３以下では乳剤層としての皮膜強度が低下しやすく、印刷特性として好ましくない結果を生じさせやすい。一方、結合剤の比率が高くなると、インキ受容性が低下することがある。ハロゲン化銀乳剤層は、硝酸銀量に換算して０．６〜７ｇ／ｍ２、結合剤量に換算して０．１８〜２．１ｇ／ｍ２で塗布されることが好ましい。
【００１７】
本発明において、乳剤層等のゼラチン含有層は、硬膜剤で硬化することができる。硬膜剤としては、例えばクロム明ばんのような無機化合物、ホルマリン、グリオキザール、グルタルアルデヒドのようなアルデヒド類、尿素やエチレン尿素等のＮ−メチロール化合物、ムコクロル酸、２，３−ジヒドロキシ−１，４−ジオキサンの様なアルデヒド類、２，４−ジクロロ−６−ヒドロキシ−ｓ−トリアジン塩のような活性ハロゲンを有する化合物、ジビニルスルホン、ジビニルケトンやＮ、Ｎ、Ｎ−トリアクロイルヘキサヒドロトリアジン、活性な三員環であるエチレンイミノ基やエポキシ基を分子中に二個以上有する化合物類、高分子硬膜剤としてのジアルデヒド澱粉等の種々の化合物の一種もしくは二種以上を用いることができる。
【００１８】
本発明の平版印刷版の製造において、少なくとも印刷前の段階で、ハロゲン化銀乳剤層等の硬膜が十分に到達されていなければ、充分な印刷性能を発揮できない。通常安定した効果特性を得るためには硬膜剤を含むハロゲン化銀乳剤等を塗布乾燥後、適度に加温処理されることが好ましく、この加温処理は、良好な硬化度を得るための処理であり、それは、例えば８０〜１５０℃で数分もしくは数十分間、あるいは３０〜５０℃で数日間（１〜２０日間位）の処理であってもよい。
【００１９】
乳剤層等の各塗布層には、塗布助剤として、陰イオン、陽イオンもしくは中性界面活性剤のいくつかを含んでいてもよいし、カブリ防止剤、増粘剤、帯電防止剤等を含むことが出来る。
【００２０】
また、ハロゲン化銀乳剤層は、印刷中のコロイドの磨耗を防ぐために、粒子の大きさで約２〜１０μｍの径を有する微粒子を含有させるのが良く、シリカ、クレー、タルク、シークライト、米でんぷんなどが使用できるが、特にシリカが好ましい。
【００２１】
シリカは１平方メートルあたり０．０１〜１ｇとなる様に写真材料のハロゲン化銀乳剤層等に添加される。シリカ粒子濃度が過度に高くなると、印刷中にインキ濃度が上がりにくくなったりスカミング現象を起こしたりする。
【００２２】
又、光反射性の顔料、例えば酸化チタン、硫酸バリウム、酸化マグネシウムなどの白色顔料もしくは黄色の有機顔料と光吸収性の染料または顔料とを併用してもよい。
【００２３】
ハレーション防止のための下塗り層は、好ましくはゼラチンよりなり、前述のような粒径２〜１０μｍの微粒子を含有させるのが好ましい。好適な微粒子はシリカである。結合剤のゼラチンは、一平方メートル当たり０．５ｇ〜５．０ｇで、ハロゲン化銀乳剤層と同様良好に硬化されるべきである。又、シリカは一平方メートル当たり０．１ｇ〜２０ｇの間で付与される。ハレーション防止剤としては、カーボンブラックが好ましいが、着色染料や顔料組み合わせて用いても良い。
【００２４】
ハロゲン化銀乳剤層の上に設けることができる保護層は、親水性バインダーとして、ポリビニルピロリドン、カルボキシメチルセルロース、ポリビニルアルコール、ゼラチン等を、１ｇ／ｍ２以下用いるのが好ましく、特に０．１〜０．５ｇ／ｍ２の範囲で用いるのが好ましい。
【００２５】
その他、写真感光特性を維持するための安定剤、カブリ防止剤、増感色素、現像剤や、現像促進剤、染料、顔料等を任意にハロゲン化銀乳剤層等の構成層に含有できる。
【００２６】
本発明に用いられる支持体は紙の両面をポリエチレン等のポリオレフィン樹脂で被覆した樹脂被覆紙、及びポリエチレンテレフタレートやポリエチレンナフタレートのようなポリエステル樹脂フィルムであり、カーボンブラックや染料、顔料を練り込んだ支持体であってもよい。更に金属薄などの複合支持体であってもよい。上記した支持体の厚みは５０〜３００ミクロン程度が適当である。更に、下塗り層が薄くなるのでマット剤の効果をだす為に支持体のエンボス加工、サンドプラスト加工で支持体の表面粗さを加工する事もできる。
【００２７】
本発明に用いられる感脂化処理液について詳細に説明する。本発明の感脂化処理液にはハロゲン化銀溶剤が含まれる。本発明のハロゲン化銀溶剤の具体例としては、亜硫酸塩（亜硫酸ナトリウム、亜硫酸カリウム等）、チオ硫酸塩（チオ硫酸ナトリウム等）、チオシアン酸塩（チオシアン酸カリウム等）、アミン類（エチレンジアミン等）、アルカノールアミン類（ジエタノールアミン、Ｎ−メチルモノエタノールアミン等）、チオエーテル類（３、６−ジチア−１，８−オクタンジオール等）、チオ尿素類（テトラメチルチオ尿素等）、沃化物（沃化カリウム、沃化ナトリウム等）、臭化物（臭化ナトリウム等）、塩化物（塩化カリウム等）等が挙げられる。好ましいハロゲン化銀溶剤としてはチオシアン酸塩、チオエーテル類、あるいは沃化物であり、特に好ましくは沃化物である。また、前述したハロゲン化銀溶剤は２種類以上を併用してもよい。
【００２８】
感脂化処理液におけるハロゲン化銀溶剤の好ましい使用量は、１ミリモル〜１モル／リットルの範囲内であり、より好ましい使用量は、５ミリモル〜５０ミリモル／リットルの範囲内である。
【００２９】
本発明の感脂化処理液には、分子中にメルカプト基を有する有機化合物（以降、単にメルカプト化合物と称す）を含有する。該化合物は、銀イオンと錯体を形成し安定度の高い難溶性化合物を形成する物が好ましい。
【００３０】
上記したメルカプト化合物の好ましいものは、芳香族環もしくは含窒素複素環を基本構造とし、これらの環に少なくとも１個のメルカプト基が直接にあるいはアルキレン基、アリーレン基、アミド基を介して間接的に結合した構造からなる。ここで好ましい芳香族環もしくは含窒素複素環としては、ベンゼン環、ピリジン環、ピリミジン環、ピリダジン環、ピラジン環、イミダゾール環、チアゾール環、オキサゾール環、テトラゾール環、オキサジアゾール環、チアジアゾール環、トリアゾール環、トリアジン環等が挙げられ、特に好ましいのはベンゼン環、テトラゾール環、オキサジアゾール環、チアジアゾール環、トリアゾール環、トリアジン環である。以下にメルカプト化合物の具体例を挙げるが、これらに限定されるものではない。
【００３１】
【化３】
2004301985.tif 000004
【００３２】
【化４】
2004301985.tif 000005
【００３３】
感脂化処理液におけるメルカプト化合物の好ましい使用量は、０．１〜１００ミリモル／リットルの範囲内であり、特に好ましい使用量は、０．２〜２０ミリモル／リットルの範囲内である。
【００３４】
本発明の感脂化処理液は、上記したメルカプト化合物の溶解性を良くするために、メタノール、エタノール、プロパノール、エチレングリコール、ジエチレングリコール等の水混和性有機溶媒を含有してもよい。
【００３５】
本発明の感脂化処理液はｐＨ４〜９の間で緩衝されていることが好ましい。ｐＨの緩衝剤としては、酢酸、クエン酸、リン酸等、ｐＫａ値が４〜９の酸と、それらの塩類の中から選択できる。また、該変換液は各種の他の成分を含んでもよい。例えばヒドロキシエチルセルロースなどの水可溶性ポリマー類、コロイダルシリカなどの表面親水化剤等を含むことができる。
【００３６】
本発明の感脂化処理液には、アミノポリカルボン酸塩（エチレンジアミン四酢酸ナトリウムなど）等を一種または二種以上を用いることができる。
【００３７】
本発明において、感脂化処理の前に施される現像処理は、銀錯塩拡散転写現像は含まれない、通常の写真材料の露光部位のみを現像する化学現像である。本発明に用いる現像液の現像主薬としてはハイドロキノン、クロロハイドロキノン、ブロモハイドロキノン、イソプロピルハイドロキノン、メチルハイドロキノン、２，３−ジクロロハイドロキノン、２，５−ジクロロハイドロキノン、２，３−ジブロモハイドロキノン、２，５−ジメチルハイドロキノン、ハイドロキノンモノスルホネートなどがある。
【００３８】
本発明には上記現像主薬に加えて１−フェニル−３−ピラゾリドン又はその誘導体又は、ｐ−アミノフェノール系現像主薬を加えることができる。具体例としては１−フェニル−３−ピラゾリドン、１−フェニル−４，４−ジメチル−３−ピラゾリドン、１−フェニル−４−メチル−４−ヒドロキシメチル−３−ピラゾリドン、１−フェニル−５−メチル−３−ピラゾリドン、１−（ｐ−アミノフェニル）−４，４−ジメチル−３−ピラゾリドン、１−（ｐ−トリル）−４，４−ジメチル−３−ピラゾリドンなどがある。本発明に用いるｐ−アミノフェノール系現像主薬としてはＮ−メチル−ｐ−アミノフェノール、Ｎ−（β−ヒドロキシエチル）−ｐ−アミノフェノール、Ｎ−（４−ヒドロキシフェニル）グリシン、２−メチル−ｐ−アミノフェノール、ｐ−ベンジルアミノフェノール等があるが、なかでもＮ−メチル−ｐ−アミノフェノールが好ましい。
【００３９】
現像主薬は通常０．０３モル／リットル〜０．８モル／リットルの量で用いられるのが好ましい。またジヒドロキシベンゼン類と１−フェニル−３−ピラゾリドン類又はｐ−アミノフェノール類との組合せを用いる場合には前者を０．１モル／リットル〜０．５モル／リットル、後者を０．０１モル／リットル〜０．１モル／リットルの量で用いるのが好ましい。
【００４０】
本発明に用いる現像主薬の保恒剤としては亜硫酸塩類、例えば亜硫酸ナトリウム、亜硫酸カリウム、重亜硫酸ナトリウム、メタ重亜硫酸カリウム、ホルムアルデヒド重亜硫酸ナトリウムなどがある。使用量は特に制限されないが好ましくは０．０５モル／リットル〜１．０モル／リットルの範囲で用いられる。
【００４１】
現像液には、その他必要により緩衝剤（例えば、炭酸塩、ほう酸塩、アルカノールアミン、スルホサリチル酸等）、アルカリ剤（例えば、水酸化ナトリウム、水酸化カリウム、水酸化リチウム等）、溶解助剤（ポリエチレングリコール類、これらのエステル等）、ｐＨ調整剤（例えば、酢酸の如き有機酸等）、現像促進剤、界面活性剤、硬膜剤等を含有させることができる。
【００４２】
現像液には更にカブリ防止剤（例えば、５−ニトロインダゾール、５−ニトロベンツイミダゾール、５−メチルベンゾトリアゾール、５−ニトロベンゾトリアゾールの如きベンゾトリアゾール、ベンゾチアゾール、１−フェニル−５−メルカプトテトラゾールの如きテトラゾール、チアゾール或いは英国特許第１，２６９，２６８号に記載の化合物など）、キレート化剤（例えば、エチレンジアミン四酢酸、これらのアルカリ金属塩、ポリリン酸塩、ニトリロ酢酸塩）を含有させることができる。
【００４３】
上記成分以外に用いられる添加剤としては、臭化ナトリウム、ヨウ化カリウムのような現像抑制剤、エチレングリコール、ジエチレングリコール、トリエチレングリコール、Ｎ，Ｎ−ジメチルホルムアミド、メチルセロソルブ、ヘキシレングリコール、エタノール、メタノールのような有機溶剤を含んでもよく、更に必要に応じて色調剤、消泡剤、硬水軟化剤などを含んでもよい。
【００４４】
この様にして調整された現像液のｐＨ値は所望の濃度とコントラストをあたえるに充分な程度に選択されるが、約８〜１２の範囲にあることが望ましい。
【００４５】
本発明の処理において用いることの出来る自動現像機としては、大日本スクリーン製造（株）製ＬＤ２８１Ｑ、ＬＤ３６０、ＬＤ３８１、ＬＤ４８０Ｑ、富士写真フィルム（株）製ＦＧ６８０Ａ、ＦＧ９５０Ａ、ＦＧ７１０Ａ等があるが自動現像機の種類に限定されない。また、銀錯塩拡散転写法を利用した平版印刷版の処理に用いられる自動現像機も用いることができる。
【００４６】
写真材料の現像処理及び感脂化処理の処理温度及び時間は、約２５〜４０℃で１０秒〜１分程度が適当であり、高速迅速処理の場合には約３０〜４０℃で１０秒から４０秒が好ましい。
【００４７】
本発明は未現像のハロゲン化銀をインキ受容部に変換して平版印刷版を作成する方法であり、用いるハロゲン化銀材料がネガタイプのときはポジタイプの印刷版、またポジタイプのハロゲン化銀感光材料のときはネガタイプの印刷版が得られる。
【００４８】
【実施例】
以下に実施例を掲げ本発明を更に詳細に説明するが、これだけに限定されるわけではない。
【００４９】
実施例１
（１）写真材料の作成
混合釜に水６００ｍｌ中に塩化ナトリウム５ｇ、平均分子量１０万のゼラチン４０ｇを含む水溶液に４０℃でｐＡｇ７．５にコントロールしたダブルジェット法で硝酸銀水溶液と３．２５×１０−６モル／モルＡｇの水溶性イリジウム塩と２．０×１０−７モル／モルＡｇの水溶性ロジウム塩を含む塩化ナトリウム溶液を混合して、平均粒径０．３３μｍの塩臭化銀（塩化銀含有率９９モル％）乳剤を調製し、銀１モルに対し０．０１モルとなるようにヨウ化カリウム水溶液を添加した。次いで、凝集沈殿及び水洗脱水工程を施して物理熟成済みの乳剤を得た。
【００５０】
この乳剤に平均分子量１０万のゼラチンの含むゼラチン溶液を加え、さらにｐＨを５．５に調整し、再溶解し、銀１モル当たりチオ硫酸ナトリウム３ｍｇ、塩化金酸５ｍｇを加え、５０℃で６０分間加熱し、後にＰＨを４．２に調整し、化学熟成を施した。化学熟成後の乳剤を３５℃で再溶解し、ヘリウム−ネオン用増感色素Ｄ１をハロゲン化銀１モル当たり０．０３５ミリモル加え、続いて表１に示すように本発明のＰＯ化合物を５０ｍｇ／ｍ２、１−フェニル−３−ピラゾリドン０．１ｇ／ｍ２、硬膜剤としてＮ−メチロールエチレン尿素を８０ｍｇ／ｍ２を加えて乳剤塗布液を作成した。尚、比較としてＰＯ化合物を含まない乳剤塗布液も作成した。
【００５１】
【化５】
2004301985.tif 000006
【００５２】
支持体として下引き済みの厚み１７５μｍのポリエチレンテレフタレートフィルムを用い、この支持体の片面に平均粒子サイズ３．５μｍ（コールター・カウンター法）のシリカ粒子０．３ｇ／ｍ２を含有する裏塗り層（ゼラチン３ｇ／ｍ２）を設けた。支持体の反対側の面をコロナ放電加工後、カーボンブラックを０．７ｇ／ｍ２、平均粒径３．５μｍのシリカ粉末（富士サイシリア製ＳＹ４４５）０．９ｇ／ｍ２及び２，４−ジクロロ−６−ヒドロキシ−ｓ−トリアジンナトリウムを１７０ｍｇ／ｍ２を含む下塗り層（ゼラチン３．５ｇ／ｍ２）と、その上に上記で作成した乳剤塗布液を硝酸銀として１．０ｇ／ｍ２（ゼラチン０．８ｇ／ｍ２）になるように、二層同時塗布を行い、乾燥を行った後、更に４０℃６日間加温して写真材料を作成した。
【００５３】
（２）処理方法
上記写真材料をヘリウム−ネオンレーザー光源（６３３ｎｍ）を有する出力機で画像を露光し、下記処方の現像液及び感脂化処理液をそれぞれ自動現像機ＬＤ２２１（大日本スクリーン製造（株）製）の第１槽及び第２槽に入れ、各々の処理液を３５℃に温調し、それぞれの処理時間を３０秒に設定して処理を行い、平版印刷版を作製した。
【００５４】
＜現像液＞
水                                            ６００ｍｌ
ＥＤＴＡ・２Ｎａ                                    １ｇ
水酸化ナトリウム                                  ５０ｇ
亜硫酸カリウム                                  １００ｇ
ハイドロキノン                                    ４４ｇ
Ｎ−メチル−ｐ−アミノフェノール１／２硫酸塩    ２．４ｇ
ハイドロキノンモノスルホン酸カリウム              ４０ｇ
５−メチルベンゾトリアゾール                    ０．２ｇ
臭化カリウム                                        ４ｇ
水酸化カリウムを用いてｐＨを１１．８０に合わせ、水を加えて１リットルにした。
【００５５】
＜感脂化処理液＞
水                                                        ６００ｍｌ
ジエチレングリコール                                          ５０ｇ
水酸化ナトリウム                                                            ４ｇ
リン酸水素二カリウム                                          ２５ｇ
沃化カリウム（ハロゲン化銀溶剤）                                ５ｇ
メルカプト化合物としてＭ３                                          ０．５ｇ
リン酸（８５％）を加えてｐＨを７．５０に合わせ、水を加えて１リットルにした。
【００５６】
（３）印刷と評価
上記のようにして作成した平版印刷版をオフセット印刷機にセットし、下記組成のエッチ液で版面を充分に湿し、下記組成の給湿液を用いて印刷を行ない、インキ受容力を評価した。その結果を表１に示す。
【００５７】
＜エッチ液＞
イソプロパノール                                              ４００ｍｌ
エチレングリコール                                                                              ５０ｇ
２−メルカプト−５−（ｎ−ヘプチル）−１，３，４−オキサジアゾール０．１ｇ
を加えて１ｌとする。
【００５８】
＜給湿液＞
水                                                                                    ８Ｌ
コハク酸                                                                        ６ｇ
硫酸ナトリウム                                                        ２５ｇ
エチレングリコール                                            １００ｇ
コロイダルシリカ（２０％水溶液）                    ２８ｇ
【００５９】
＜インキ受容力＞
インキ受容力は、十分なインキ濃度が得られるまでの印刷枚数で、以下の基準で評価した。
◎；１０枚以下
○；１１〜２０枚
△；２１〜３０枚
×；３１枚を越える
【００６０】
【表１】
─────────────────────────
写真材料        ＰＯ化合物      インキ受容力
─────────────────────────
１（比較）          なし              ×
２（本発明）        Ｐ１              ○
３（本発明）        Ｐ３              ◎
４（本発目）        Ｐ４              ○
５（本発明）        Ｐ５              ○
─────────────────────────
【００６１】
ＰＯ化合物を含有する本発明の写真材料を用いることによって、インキ受容力の高い平版印刷版を作成できた。
【００６２】
実施例２
（１）写真材料の作成
実施例１と同様にして写真材料を作製した。但し。乳剤塗布液からＰＯ化合物を除いた。この写真材料を４０℃６日間加温してた後、乳剤層の上に、保護層としてポリビニルピロリドン（分子量２０００）が２００ｍｇ／ｍ２と、表２に示すような本発明のＰＯ化合物が２０ｍｇ／ｍ２となる様に混合溶液を塗布して、乾燥を行い本発明の写真材料を作成した。また、比較としてＰＯ化合物を含まない保護層を用いて、比較の写真材料も作成した。
【００６３】
（２）処理方法と印刷と評価
実施例１と同様にして、インキ受容力を評価した。その結果を表２に示す。
【００６４】
【表２】
─────────────────────────
写真材料        ＰＯ化合物      インキ受容力
─────────────────────────
１（比較）          なし              ×
２（本発明）        Ｐ１              ◎
３（本発明）        Ｐ５              ◎
４（本発目）        Ｐ６              ◎
５（本発明）        Ｐ７              ◎
─────────────────────────
【００６５】
本発明のＰＯ化合物を保護層に含有する本発明の写真材料を用いることによって、インキ受容力の高い平版印刷版を作成できた。
【００６６】
【発明の効果】
本発明によれば、ＰＯ化合物を含有する本発明の写真材料を用いることによって、インキ受容力の高い平版印刷版を作成できる。